(57)【特許請求の範囲】
【請求項１】
支持フィルムと、該支持フィルム上に形成される感光性樹脂組成物からなる感光性樹脂組成物層と、を備える感光性エレメントであって、
前記感光性樹脂組成物は、（Ａ）バインダーポリマー、（Ｂ）エチレン性不飽和結合を有する光重合性化合物、及び（Ｃ）光重合開始剤を含有し、
前記（Ａ）成分は、（ａ１）ベンジル（メタ）アクリレート誘導体由来の構成単位を５０〜８０質量％、（ａ２）スチレン誘導体由来の構成単位を５〜４０質量％、（ａ３）（メタ）アクリル酸アルキルエステル由来の構成単位を１〜２０質量％、及び（ａ４）（メタ）アクリル酸由来の構成単位を５〜３０質量％含む、感光性エレメント。
【請求項２】
請求項１に記載の感光性エレメントを、前記感光性樹脂組成物層、前記支持フィルムの順に基板上に積層する積層工程と、
前記感光性樹脂組成物層に光硬化部を形成させる露光工程と、
前記光硬化部以外の前記感光性樹脂組成物層を除去する現像工程と、
を含む、レジストパターンの形成方法。
【請求項３】
請求項２に記載のレジストパターンの形成方法によりレジストパターンが形成される基板に対し、エッチング処理又はめっき処理を施す、プリント配線板の製造方法。
【発明の詳細な説明】
【技術分野】
【０００１】
本発明は、感光性樹脂組成物、並びにこれを用いた感光性エレメント、レジストパターンの形成方法及びプリント配線板の製造方法に関する。
【背景技術】
【０００２】
近年、半導体素子の軽薄短小化、少量多品種化の傾向が進むにつれ、ＩＣチップを基板上に搭載するために用いられるＢＧＡ（Ｂａｌｌ  Ｇｒｉｄ  Ａｒｒａｙ）等の半導体パッケージも多ピン化、狭小化が進み、これらを搭載するプリント配線板も高密度化が要求されている。
【０００３】
従来、プリント配線板の製造分野においては、エッチングやめっき等に用いられるレジスト材料として、支持フィルムと、該支持フィルム上に積層された感光性樹脂組成物からなる感光性樹脂組成物層と、これを被覆する保護フィルムとからなる感光性エレメントが広く用いられている。
【０００４】
プリント配線板は、感光性エレメントを用いて以下に示す方法で製造される。まず、感光性エレメントの保護フィルムを剥離しながら、感光性樹脂組成物層を基板上に積層（ラミネート）する。次に、感光性樹脂組成物層の所定部分に活性光線を照射して露光部を硬化させる。支持フィルムを剥離除去した後、未露光部を基板上から除去（現像）することにより、基板上に、感光性樹脂組成物の硬化物からなるレジストパターンが形成される。レジストパターンを形成した基板に対し、エッチング処理又はめっき処理を施して基板上に回路を形成した後、最終的にレジストを剥離除去することでプリント配線板が製造される。
【０００５】
特に半導体パッケージ搭載基板の製造においては、レジストパターン形成後、めっき処理、レジスト剥離、ソフトエッチングを行うセミアディティブ工法（ＳＡＰ）が主流になっている。
【０００６】
上記セミアディティブ工法（ＳＡＰ）に用いられる感光性樹脂組成物には、従来の感光性樹脂組成物よりも微細配線が形成可能であることが要求される。
【０００７】
従来、微細配線が形成可能（解像度や密着性に優れる）な感光性樹脂組成物が多数提案されている（例えば、特許文献１〜３参照）。
【先行技術文献】
【特許文献】
【０００８】
【特許文献１】特開２００５−３０１１０１号公報
【特許文献２】特開２００６−２３４９９５号公報
【特許文献３】特開２００６−１５４７４０号公報
【発明の概要】
【発明が解決しようとする課題】
【０００９】
しかしながら、上記特許文献１又は２に記載の感光性樹脂組成物を使用した場合でも、近年要求される解像度については改善の余地がある。また、本発明者らの検討により、上記特許文献３に記載の感光性樹脂組成物を使用すると、レジストパターンを形成する際のめっき工程において、レジストの端部でのめっき液への耐性（以下、「めっき耐性」という。）が低くなり、めっきもぐりが生じる点で改善の余地があることが判明した。
【００１０】
めっき耐性を向上する手法としては、レジストに疎水性化合物を付与する手法や、ガラス転移温度を向上させる手法が一般的である。しかしながら、これらの手法では、疎水性向上により現像スカムの発生や、レジストの剥離残渣付着が生じたり、ガラス転移温度の向上によりレジスト柔軟性が低下し、めっきもぐりが改善されなかったりする問題があることを本発明者らは見出した。
【００１１】
また、レジストに親水性化合物を付与することで、レジスト柔軟性を向上させる手法を本発明者らは試みたが、レジストの密着性及びめっき耐性の低下がみられ、ＳＡＰに要求される微細配線形成を形成可能であり、且つめっき耐性に優れた感光性樹脂組成物を製造することは困難であった。
【００１２】
本発明は上記問題点に鑑みてなされたものであり、解像度及び密着性に優れ、且つめっき耐性が良好である感光性樹脂組成物、並びにこれを用いた感光性エレメント、レジストパターンの製造方法及びプリント配線板の製造方法を提供することを目的とする。
【課題を解決するための手段】
【００１３】
本発明の第一の態様は、（Ａ）バインダーポリマー、（Ｂ）エチレン性不飽和結合を有する光重合性化合物、及び（Ｃ）光重合開始剤を含有する感光性樹脂組成物であって、（Ａ）成分が、（ａ１）ベンジル（メタ）アクリレート誘導体由来の構成単位を５０〜８０質量％、（ａ２）スチレン誘導体由来の構成単位を５〜４０質量％、（ａ３）（メタ）アクリル酸アルキルエステル由来の構成単位を１〜２０質量％、及び（ａ４）（メタ）アクリル酸由来の構成単位を５〜３０質量％含む、感光性樹脂組成物である。
【００１４】
かかる感光性樹脂組成物によれば、解像度及び密着性に優れ、且つめっき耐性が良好である。これは、バインダーポリマーが、特定の共重合成分を特定量含有することで、親水性と疎水性のバランスに優れるレジストを提供できたためであると、本発明者らは推察している。
【００１５】
本発明の第二の態様は、支持フィルムと、該支持フィルム上に形成される上記光性樹脂組成物からなる感光性樹脂組成物層とを備える感光性エレメントである。
【００１６】
本発明の第三の態様は、上記感光性樹脂組成物からなる感光性樹脂組成物層を基板上に積層する積層工程と、上記感光性樹脂組成物層に光硬化部を形成させる露光工程と、上記光硬化部以外の上記感光性樹脂組成物層を除去する現像工程と、を含む、レジストパターンの形成方法である。本態様は、感光性樹脂組成物層を、感光性エレメントを用いて積層する態様でもよい。
【００１７】
本発明の第四の態様は、上記レジストパターンの形成方法によりレジストパターンが形成される基板に対し、エッチング処理又はめっき処理を施す、プリント配線板の製造方法である。
【発明の効果】
【００１８】
本発明によれば解像度及び密着性に優れ、且つ薄板基材上においてもめっき耐性に優れる感光性樹脂組成物、並びにこれを用いた感光性エレメント、レジストパターンの製造方法及びプリント配線板の製造方法を提供することができる。
【図面の簡単な説明】
【００１９】
【図１】本発明の感光性エレメントの一実施形態を示す模式断面図である。
【発明を実施するための形態】
【００２０】
以下、本発明の一実施形態について説明するが、本発明はこれに限定されるものではない。なお、本発明における（メタ）アクリル酸とはアクリル酸及びメタクリル酸を意味し、（メタ）アクリレートとはアクリレート及びそれに対応するメタクリレートを意味し、（メタ）アクリロイル基とはアクリロイル基及びメタクリロイル基を意味する。
【００２１】
（感光性樹脂組成物）
本実施形態の感光性樹脂組成物は、（Ａ）バインダーポリマー（以下、「（Ａ）成分」ともいう。）、（Ｂ）エチレン性不飽和結合を有する光重合性化合物（以下、「（Ｂ）成分」ともいう。）、及び（Ｃ）光重合開始剤（以下、「（Ｃ）成分」ともいう。）を含有する。以下、（Ａ）〜（Ｃ）成分につき、詳細に説明する。
【００２２】
まず、（Ａ）バインダーポリマーについて説明する。上記（Ａ）バインダーポリマーは、後述の感光性エレメントにおいてフィルム形状を付与するための基材として機能する。
【００２３】
かかる（Ａ）バインダーポリマーは、（ａ１）ベンジル（メタ）アクリレート誘導体由来の構成単位、（ａ２）スチレン誘導体由来の構成単位、（ａ３）（メタ）アクリル酸アルキルエステル由来の構成単位、及び（ａ４）（メタ）アクリル酸由来の構成単位を含む。これらの構成単位を含むバインダーポリマーは、それぞれの構成単位に対応する単量体、すなわちベンジル（メタ）アクリレート誘導体、スチレン誘導体、（メタ）アクリル酸アルキルエステル、及び（メタ）アクリル酸を含有する単量体組成物を共重合させることにより得られる。このようにして得られる共重合体において各構成単位は、いわゆるランダム共重合体のように共重合体中にランダムに含まれていてもよく、或いはブロック共重合体のように一部の特定の構成単位が局在して存在する共重合体であってもよい。そして、上記構成単位のそれぞれは単一種であっても複数種であってもよい。
【００２４】
（Ａ）バインダーポリマーは、（ａ１）ベンジル（メタ）アクリレート誘導体由来の構成単位を特定量含むことにより、樹脂の柔軟性を維持しながら密着性に優れる。ベンジル（メタ）アクリレート誘導体の具体例としては、例えばベンジル（メタ）アクリレート、４−メチルベンジル（メタ）アクリレート、４−エチルベンジル（メタ）アクリレート、４−ｔｅｒｔブチルベンジル（メタ）アクリレート、４−メトキシベンジル（メタ）アクリレート、４−エトキシベンジル（メタ）アクリレート、４−ヒドロキシルベンジル（メタ）アクリレート、４−クロロベンジル（メタ）アクリレートが挙げられる。
【００２５】
（Ａ）バインダーポリマーは、（ａ２）スチレン誘導体由来の構成単位を特定量含むことにより、細線部の密着性、解像度に優れる。スチレン誘導体の具体例としては、例えばスチレン、ビニルトルエン、ｐ−メチルスチレン、ｐ−クロロスチレンが挙げられる。
【００２６】
（Ａ）バインダーポリマーは、（ａ３）（メタ）アクリル酸アルキルエステル由来の構成単位を特定量含むことにより、バインダーポリマーの柔軟性と強靭性の両立に優れる。
（メタ）アクリル酸アルキルエステルにおけるアルキル基は、直鎖状又は分岐状の炭素数１〜１２のアルキル基であると好ましく、直鎖状又は分岐状の炭素数１〜８のアルキル基であるとより好ましく、直鎖状の炭素数１〜４のアルキル基であるとさらに好ましく、メチル基であると特に好ましい。
【００２７】
上記（メタ）アクリル酸アルキルエステルの具体例としては、例えば（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔｅｒｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシルが挙げられる。
【００２８】
（Ａ）バインダーポリマーは、（ａ４）（メタ）アクリル酸由来の構成単位を特定量含むことにより、アルカリ現像性に優れる。
【００２９】
なお、（Ａ）バインダーポリマーは、上記（ａ１）〜（ａ４）以外の構成単位を含んでいてもよい。
【００３０】
（Ａ）バインダーポリマーは、（ａ１）ベンジル（メタ）アクリレート誘導体由来の構成単位を５０〜８０質量％含み、樹脂の柔軟性を維持しながら密着性により優れる点では、５０〜７５質量％含むことが好ましく、５０〜７０質量％含むことがより好ましく、５０〜６５質量％含むことがさらに好ましい。
【００３１】
（Ａ）バインダーポリマーは、（ａ２）スチレン誘導体由来の構成単位を５〜４０質量％含み、密着性及び解像度にさらに優れる点では、５〜３５質量％含むことが好ましい。また、（ａ３）（メタ）アクリル酸アルキルエステル由来の構成単位を１〜２０質量％含むが、レジストに親水性と疎水性をさらにバランス良く供与する点では、１〜１５質量％含むことが好ましく、１〜１０質量％含むことがより好ましく、１〜５質量％含むことがさらに好ましい。さらに、（ａ４）（メタ）アクリル酸由来の構成単位を５〜３０質量％含むが、アルカリ現像性にさらに優れる点では、５〜２５質量％含むことが好ましく、１０〜２５質量％含むことがより好ましい。
【００３２】
また、（Ａ）バインダーポリマーの重量平均分子量（Ｍｗ）は２０，０００〜１５０，０００であることが好ましく、３０，０００〜１００，０００であることがより好ましく、４０，０００〜８０，０００であることがさらに好ましく、４０，０００〜６０，０００であることが特に好ましい。テント信頼性にさらに優れる点では、Ｍｗが２０，０００以上であることが好ましく、３０，０００以上であることがより好ましく、４０，０００以上であることがさらに好ましい。一方、現像性及び解像性にさらに優れる点では、１５０，０００以下であることが好ましく、１００，０００以下であることがより好ましく、８０，０００以下であることがさらに好ましく、６０，０００以下であることが特に好ましい。なお、本発明においてＭｗは、ゲルパーミエーションクロマトグラフィー（ＧＰＣ）による標準ポリスチレンの換算の重量平均分子量をいう。
【００３３】
また、（Ａ）バインダーポリマーの酸価（ｍｇＫＯＨ/ｇ）は、１３〜７８であることが好ましく、３９〜６５であることがより好ましく、５２〜６２であることがさらに好ましい。なお、本明細書中で酸価は、溶液中のバインダーポリマー１ｇに対する水酸化カリウムのｍｇ数を表し、測定方法は実施例に記載の方法と同一とする。
【００３４】
なお、本実施形態の感光性樹脂組成物は、上記（ａ１）〜（ａ４）を所定量含有するバインダーポリマーの他に、従来公知のバインダーポリマーを併用して使用することができる。
【００３５】
（Ｂ）エチレン性不飽和結合を有する光重合性化合物は、光架橋が可能であれば特に制限なく使用できる。その具体例としては、ビスフェノールＡ系（メタ）アクリレート化合物、水添ビスフェノールＡ系（メタ）アクリレート化合物、ポリアルキレングリコール（メタ）アクリレート、ウレタンモノマー、ペンタエリスリトール（メタ）アクリレート、トリメチロールプロパン（メタ）アクリレートが挙げられる。これらは単独で又は２種以上を組み合わせて使用される。
【００３６】
上記の中でも、解像度及びめっき耐性を向上させる観点から、ビスフェノールＡ系ジ（メタ）アクリレート化合物を含むことが好ましい。ビスフェノールＡ系ジ（メタ）アクリレート化合物としては、例えば、下記一般式（１）で表される化合物が挙げられる。
【００３７】
【化１】
0005935462.tif 000002
【００３８】
上記式（１）中、Ｒはそれぞれ独立に、水素原子又はメチル基を示す。ＥＯ、ＰＯはそれぞれ、オキシエチレン基、オキシプロピレン基を示す。ｍ１、ｍ２、ｎ１、ｎ２はそれぞれ０〜４０を示し、ｍ１＋ｍ２（平均値）は１〜４０、ｎ１＋ｎ２は０〜２０である。なお、ＥＯ、ＰＯはどちらがフェノール性水酸基側にあっても良い。ｍ１、ｍ２、ｎ１及びｎ２は構成単位の数を示す。従って単一の分子においては整数値を示し、複数種の分子の集合体としては平均値である有理数を示す。以下、構成単位の数については同様である。
【００３９】
めっき耐性により優れる点では、上記一般式（１）で表される化合物中、（１−１）ｍ１＋ｍ２（平均値）が５以下である化合物と、（１−２）ｍ１＋ｍ２（平均値）が６〜４０である化合物を組み合わせて使用することが好ましい。
【００４０】
（１−１）ｍ１＋ｍ２（平均値）が５以下である化合物としては、例えばｍ１＋ｍ２（平均値）が４である新中村化学（株）製ＢＰＥ−２００を用いることができ、（１−２）ｍ１＋ｍ２（平均値）が６〜４０である化合物としては、例えばｍ１＋ｍ２（平均値）が１０である新中村化学（株）製ＢＰＥ−５００を用いることができる。
【００４１】
また、（Ｂ）エチレン性不飽和結合を有する光重合性化合物は、ビスフェノールＡ系ジ（メタ）アクリレート化合物に加えて、下記式（２）で表される化合物をさらに含むことが好ましい。
【００４２】
【化２】
0005935462.tif 000003
上記式（２）中、Ｒ１４及びＲ１５はそれぞれ独立に水素原子又はメチル基を示し、ＥＯ及びＰＯは上記と同義であり、ｓ１は１〜３０を示し、ｒ１及びｒ２はそれぞれ０〜３０を示し、ｒ１＋ｒ２（平均値）は１〜３０である。
【００４３】
式（２）で表される化合物の具体例としては、Ｒ１４及びＲ１５がメチル基、ｒ１＋ｒ２＝４（平均値）、ｓ１＝１２（平均値）であるビニル化合物（日立化成工業社製、商品名：ＦＡ−０２３Ｍ）が挙げられる。
【００４４】
（Ｃ）光重合開始剤は、特に制限なく使用できるが、その具体例としては、ベンゾフェノン、Ｎ，Ｎ’−テトラメチル−４，４’−ジアミノベンゾフェノン（ミヒラーケトン）、Ｎ，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；２−エチルアントラキノン、フェナントレンキノン、２−ｔｅｒｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナンタラキノン、２−メチル１，４−ナフトキノン、２，３−ジメチルアントラキノン等のキノン類；ベンゾインメチルエーテル、ベンゾインエチルエーテル、ベンゾインフェニルエーテル等のベンゾインエーテル化合物、ベンゾイン、メチルベンゾイン、エチルベンゾイン等のベンゾイン化合物；ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９’−アクリジニル）ヘプタン等のアクリジン誘導体、Ｎ−フェニルグリシン、Ｎ−フェニルグリシン誘導体、クマリン系化合物が挙げられる。これらは、単独で又は２種類以上を組み合わせて使用される。
【００４５】
上記の中でも、密着性及び感度の見地から、２，４，５−トリアリールイミダゾール二量体、より好ましくは２−（Ｏ−クロロフェニル）−４，５−ジフェニルイミダゾール二量体を含むことが好ましい。
【００４６】
感光性樹脂組成物における（Ａ）バインダーポリマーの含有量は、（Ａ）成分及び（Ｂ）成分の総量１００質量部に対して、４０〜８０質量部であることが好ましく、４５〜７５質量部であることがより好ましく、５０〜７０質量部であることがさらに好ましい。感光性エレメントとして用いた場合に塗膜性にさらに優れる点では、４０質量部以上であることが好ましく、４５質量部以上であることがより好ましく、５０質量部以上であることがさらに好ましい。また、光感度にさらに優れる点では、８０質量部以下であることが好ましく、７５質量部以下であることがより好ましく、７０質量部以下であることがさらに好ましい。
【００４７】
感光性樹脂組成物における（Ｃ）光重合開始剤の含有量は、光感度と内部硬化性に優れる点では、（Ａ）成分及び（Ｂ）成分の総量１００質量部に対して、０．０１〜５質量部であることが好ましく、０．１〜４．５質量部であることがより好ましく、１〜４質量部であることがより好ましい。
【００４８】
感光性樹脂組成物には、必要に応じて、分子内に少なくとも１つのカチオン重合可能な環状エーテル基を有する光重合性化合物、カチオン重合開始剤、増感剤、マラカイトグリーン等の染料、トリブロモメチルフェニルスルホン、ロイコクリスタルバイオレット等の光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤等の添加剤を添加してもよい。これらの添加剤を感光性樹脂組成物に添加した場合のその含有量は、（Ａ）成分及び（Ｂ）成分の総量１００質量部に対して各々０．０１〜２０質量部程度とすることができる。これらは単独で又は２種類以上を組み合わせて使用される。
【００４９】
感光性樹脂組成物における（Ａ）、（Ｂ）及び（Ｃ）成分の合計の含有量は、感光性樹脂組成物の固形分全量に対して、９０質量％以上であることが好ましく、９５質量％以上であることがより好ましい。
【００５０】
感光性樹脂組成物は、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の有機溶剤又はこれらの混合溶剤に溶解させて固形分３０〜６０質量％程度の溶液として用いることができる。
【００５１】
感光性樹脂組成物は、特に制限はないが、銅、銅系合金、鉄、鉄系合金等の金属面上に、液状レジストとして塗布して乾燥後、必要に応じて保護フィルムを被覆して用いるか、感光性エレメントの形態で用いられることが好ましい。
【００５２】
（感光性エレメント）
以下、図１に基づいて本実施形態の感光性エレメントについて説明する。本実施形態の感光性エレメント１は支持フィルム１０と、上述の感光性樹脂組成物からなる感光性樹脂組成物層２０とを備える。感光性樹脂組成物層２０は支持フィルム１０の第１の主面１２上に設けられている。また、支持フィルム１０は、第１の主面１２とは反対側に第２の主面１４を有している。また、感光性樹脂組成物層２０の支持フィルム１０とは反対側の面には保護フィルムが設けられていてもよい。なお、上記感光性樹脂組成物層は、上記感光性樹脂組成物が未硬化状態のものである。
【００５３】
感光性樹脂組成物層２０の厚みは、用途により異なるが、乾燥後の厚みで１〜１００μｍ程度であることが好ましい。セミアディティブ工法（ＳＡＰ）に用いる点では、５〜５０μｍであることが好ましく、５〜３０μｍであることがより好ましい。
【００５４】
支持フィルム１０は、例えばポリエチレンテレフタレート、ポリプロピレン、ポリエチレン、ポリエステル等の重合体フィルムからなるものを用いることができる。これらの重合体フィルムの厚みは、１〜１００μｍとすることが好ましい。
【００５５】
感光性樹脂組成物層２０は、上述の感光性樹脂組成物を支持フィルム１０上に塗布、乾燥することにより得ることができる。上記塗布は、例えば、ロールコータ、コンマコータ、グラビアコータ、エアーナイフコータ、ダイコータ、バーコータ等の公知の方法で行うことができる。また、乾燥は、７０〜１５０℃、５〜３０分間程度で行うことができる。
【００５６】
また、感光性エレメント１は、感光性樹脂組成物層２０、支持フィルム１０、保護フィルムの他に、クッション層、接着層、光吸収層、ガスバリア層等の中間層や保護層を備えていてもよい。
【００５７】
感光性エレメント１は、例えば、そのまま又は上記保護フィルムをさらに積層した状態で円筒状の巻芯に巻きとって貯蔵される。なおこの際、支持フィルム１０が外側になるように巻き取られることが好ましい。上記ロール状の感光性エレメントロールの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。
【００５８】
（レジストパターンの形成方法）
上記感光性エレメント１を用いてレジストパターンを形成する方法としては、例えば以下の方法が挙げられる。
【００５９】
保護フィルムが存在している場合には、保護フィルムを除去後、感光性樹脂組成物層２０を７０〜１３０℃程度に加熱しながら基板に０．１〜１ＭＰａ程度（１〜１０ｋｇｆ／ｃｍ２程度）の圧力で圧着することにより、感光性樹脂組成物層を積層する。なお、減圧下で積層することも可能である。積層される表面は、通常金属面であるが、特に制限はない。
【００６０】
このようにして積層が完了した感光性樹脂組成物層２０は、ネガ又はポジマスクパターンを通して活性光線が画像状に照射される。上記活性光線の光源としては、公知の光源、例えば、カーボンアーク灯、水銀蒸気アーク灯、高圧水銀灯、キセノンランプ等の紫外線、可視光などを有効に放射するものが用いられる。
【００６１】
露光方法としては、近年、ＤＬＰ（Ｄｉｇｉｔａｌ  Ｌｉｇｈｔ  Ｐｒｏｃｅｓｓｉｎｇ）やＬＤＩ（Ｌａｓｅｒ  Ｄｉｒｅｃｔ  Ｉｍａｇｉｎｇ）と呼ばれる、パターンのデジタルデータを直接感光性樹脂組成物層に描画する直接描画露光法が実用化されているが、本発明の感光性樹脂組成物は、直接描画露光法に好適に用いることができる。即ち、本発明の実施形態の感光性樹脂組成物は、直接描画露光方法に好適に使用することができる。即ち、本発明の好適な実施形態の一つは、（Ａ）バインダーポリマー、（Ｂ）エチレン性不飽和結合を有する光重合性化合物、及び（Ｃ）光重合開始剤を含有する感光性樹脂組成物であって、上記（Ａ）成分が、（ａ１）ベンジル（メタ）アクリレート誘導体由来の構成単位を５０〜８０質量％、（ａ２）スチレン誘導体由来の構成単位を５〜４０質量％、（ａ３）（メタ）アクリル酸アルキルエステル由来の構成単位を１〜２０質量％、及び（ａ４）（メタ）アクリル酸由来の構成単位を５〜３０質量％含む、感光性樹脂組成物の直接描画露光法によりレジストパターンを形成するための応用である。
【００６２】
露光後、感光性樹脂組成物層上に支持フィルム１０が存在している場合には、支持フィルム１０を除去した後、アルカリ性水溶液、水系現像液、有機溶剤等の現像液によるウエット現像、ドライ現像等で未露光部を除去して現像し、レジストパターンを形成することができる。
【００６３】
上記アルカリ性水溶液としては、例えば、０．１〜５重量％炭酸ナトリウムの希薄溶液、０．１〜５重量％炭酸カリウムの希薄溶液、０．１〜５重量％水酸化ナトリウムの希薄溶液等が挙げられる。上記アルカリ性水溶液のｐＨは９〜１１の範囲とすることが好ましく、その温度は、感光性樹脂組成物層の現像性に合わせて調節される。また、アルカリ性水溶液中には、表面活性剤、消泡剤、有機溶剤等を混入させてもよい。上記現像の方式としては、例えば、ディップ方式、スプレー方式、ブラッシング、スラッピング等が挙げられる。
【００６４】
現像後の処理として、必要に応じて６０〜２５０℃程度の加熱又は０．２〜１０Ｊ／ｃｍ２程度の露光を行うことによりレジストパターンをさらに硬化して用いてもよい。本実施形態の感光性エレメントを用いてプリント配線板を製造する場合、現像されたレジストパターンをマスクとして銅めっきで処理する。
【００６５】
次いで、レジストパターンは、例えば、現像に用いたアルカリ性水溶液よりさらに強アルカリ性の水溶液で剥離することができる。上記強アルカリ性の水溶液としては、例えば、１〜１０重量％水酸化ナトリウム水溶液、１〜１０重量％水酸化カリウム水溶液等が用いられる。上記剥離方式としては、例えば、浸漬方式、スプレー方式等が挙げられる。
【００６６】
（プリント配線板の製造方法）
本実施形態のプリント配線板の製造方法は、上記レジストパターンの形成方法によりレジストパターンの形成された基板に対し、エッチング処理又はめっき処理することによって行われる。ここで、基板のエッチング処理又はめっき処理は、現像されたレジストパターンをマスクとして、基板の表面を公知の方法によりエッチング又はめっきすることによって行われる。
本発明の感光性樹脂組成物は、中でも、薄型化が要求されるパッケージ用基材やフレキシブルプリント配線板用銅張積層板上に回路を形成する際に好適に使用することができる。
【００６７】
エッチングに用いられるエッチング液としては、例えば、塩化第二銅溶液、塩化第二鉄溶液、アルカリエッチング溶液を用いることができる。めっきとしては、例えば、銅めっき、はんだめっき、ニッケルめっき、金めっきが挙げられる。
【００６８】
エッチング又はめっきを行った後、レジストパターンは、例えば、現像に用いたアルカリ性水溶液より更に強アルカリ性の水溶液で剥離することができる。この強アルカリ性の水溶液としては、例えば、１〜１０質量％水酸化ナトリウム水溶液、１〜１０質量％水酸化カリウム水溶液等が用いられる。また、剥離方式としては、例えば、浸漬方式、スプレー方式等が挙げられる。なお、レジストパターンが形成されたプリント配線板は、多層プリント配線板でもよく、小径スルーホールを有していてもよい。
【００６９】
また、めっきが絶縁層と絶縁層上に形成された導体層とを備えた回路形成用基板に対して行われた場合には、パターン以外の導体層を除去する必要がある。この除去方法としては、例えば、レジストパターンを剥離した後に軽くエッチングする方法や、上記めっきに続いてはんだめっき等を行い、その後レジストパターンを剥離することで配線部分をはんだでマスクし、次いで導体層のみをエッチング可能なエッチング液を用いて処理する方法が挙げられる。
【００７０】
本実施形態の感光性樹脂組成物は、上述したように、プリント配線板の製造に好適に使用することができる。即ち、本発明の好適な実施形態の一つは、（Ａ）バインダーポリマー、（Ｂ）エチレン性不飽和結合を有する光重合性化合物、及び（Ｃ）光重合開始剤を含有する感光性樹脂組成物であって、上記（Ａ）成分が、（ａ１）ベンジル（メタ）アクリレート誘導体由来の構成単位を５０〜８０質量％、（ａ２）スチレン誘導体由来の構成単位を５〜４０質量％、（ａ３）（メタ）アクリル酸アルキルエステル由来の構成単位を１〜２０質量％、及び（ａ４）（メタ）アクリル酸由来の構成単位を５〜３０質量％含む、感光性樹脂組成物のプリント配線板の製造への応用である。
【実施例】
【００７１】
以下、本発明を実施例によりさらに詳細に説明するが、本発明は以下の実施例に何ら限定されるものではない。
【００７２】
（実施例１〜５及び比較例１〜４）
（感光性樹脂組成物溶液の調製）
表１に示す（Ａ）成分、（Ｂ）成分、（Ｃ）成分、添加剤及び溶剤を配合し、感光性樹脂組成物溶液を得た。なお、（Ａ）成分におけるバインダーポリマーは下記の方法により得られたものである。
【００７３】
［バインダーポリマーの合成］
表２に示す（ａ１）〜（ａ４）の重合性単量体にアゾビスイソブチロニトリル０．６gを溶解した混合液を「溶液ａ」とした。
【００７４】
撹拌機、還流冷却器、温度計、滴下ロート及び窒素ガス導入管を備えたフラスコに、メチルセロソルブ６０ｇ及びトルエン４０ｇの混合液（質量比３：２）１００ｇを投入し、フラスコ内に窒素ガスを吹き込みつつ撹拌しながら加熱し、８０℃まで昇温させた。
【００７５】
フラスコ内の上記混合液に、上記溶液ａを４時間かけて滴下した後、メチルセロソルブ６ｇ及びトルエン４ｇの混合液（質量比３：２）で滴下ロートを洗浄しながら１０分間かけて滴下し、撹拌しながら８０℃にて２時間保温した。次いで、フラスコ内の溶液に、メチルセロソルブ６ｇ及びトルエン４ｇの混合液（質量比３：２）にアゾビスイソブチロニトリル０．２ｇを溶解した溶液を１０分間かけて滴下した後、メチルセロソルブ１８ｇ及びトルエン１２ｇの混合液（質量比３：２）を１０分間かけて滴下し、フラスコ内の溶液を撹拌しながら８０℃にて３時間保温した。さらに、フラスコ内の溶液を３０分間かけて９０℃まで昇温させ、９０℃にて２時間保温した後、冷却してそれぞれのバインダーポリマーの溶液を得た。
【００７６】
なお、重量平均分子量は、ゲルパーミエーションクロマトグラフィー法（ＧＰＣ）によって測定し、標準ポリスチレンの検量線を用いて換算することにより導出した。ＧＰＣの条件を以下に示す。
ＧＰＣ条件
ポンプ：日立  Ｌ−６０００型（（株）日立製作所製）
カラム：以下の計３本
Ｇｅｌｐａｃｋ  ＧＬ−Ｒ４２０
Ｇｅｌｐａｃｋ  ＧＬ−Ｒ４３０
Ｇｅｌｐａｃｋ  ＧＬ−Ｒ４４０（以上、日立化成工業（株）製、商品名）
溶離液：テトラヒドロフラン
測定温度：４０℃
流量：２．０５ｍＬ／分
検出器：日立  Ｌ−３３００型ＲＩ（（株）日立製作所製）
【００７７】
（酸価測定）
三角フラスコに合成したバインダーポリマーの溶液０．５ｇを秤量し、混合溶剤（質量比：トルエン／メタノール＝７０／３０）３０ｍｌを加え溶解後、指示薬としてフェノールフタレイン溶液を添加し、Ｎ／１０水酸化カリウムアルコール溶液で滴定し、酸価を測定した。
【表１】
0005935462.tif 000004
【００７８】
ＢＰＥ−５００：平均１０モルのポリオキシエチレンを有するビスフェノールＡ系ジメタクリレート（新中村化学（株）製、商品名）
ＢＰＥ−２００：平均４モルのポリオキシエチレンを有するビスフェノールＡ系ジメタクリレート（新中村化学（株）製、商品名）
ＦＡ−０２３Ｍ：平均１２モルのポリオキシプロピレンの両端に平均３モルのポリオキシエチレンを付与したジメタクリレート（日立化成工業（株）製、商品名）
【００７９】
【表２】
0005935462.tif 000005
【００８０】
（感光性エレメントの作製）
次に、得られた感光性樹脂組成物溶液を、１６μｍ厚のポリエチレンテレフタレートフィルム（帝人（株）製、商品名「Ｇ２−１６」）上に均一に塗布し、１００℃の熱風対流式乾燥機で１０分間乾燥した後、２８μｍ厚のポリエチレンフィルム（タマポリ（株）製、商品名「ＮＦ−１５Ａ」）で保護し感光性エレメントを得た。感光性樹脂組成物層の乾燥後の膜厚は１５μｍであった。
【００８１】
（レジストパターンの形成）
次に、プリント配線板用銅張積層板（日立化成工業（株）製、商品名「ＭＣＬ−Ｅ６７９」）の銅表面を粗化、アルカリ脱脂、酸洗浄、水洗を実施後、空気流で乾燥し、得られた基材を８０℃に加温した。その銅表面上に上記感光性樹脂組成物層をポリエチレンフィルムを剥がしながら１００℃のヒートロールを用い１ｍ／分の速度でラミネートし、評価用積層体を得た。
【００８２】
＜光感度の評価＞
上記評価用積層体上に、ネガとしてストーファー２１段ステップタブレットを密着させ、高圧水銀灯ランプを有する露光機（オーク（株）製、商品名「ＥＸＭ−１２０１」）を用いて露光を行った。次いで、ポリエチレンテレフタレートフィルムを剥離し、３０℃で１重量％炭酸ナトリウム水溶液をスプレーし（スプレー(現像)時間：最少現像時間の２倍）、未露光部分を除去した。その後、銅張積層板上に形成された光硬化膜のステップタブレットの段数(Ｘ/２１)を測定し、ＳＴ＝５/２１を示す露光量（ｍＪ／ｃｍ２）を光感度の値とした。この数値が小さいほど、光感度が高いことを示す。
【００８３】
＜密着性の評価＞
上記評価用積層体上にネガとしてライン幅が１〜３０（単位：μｍ）の配線パターンを有するガラス製フォトツールを密着させ、現像後の残存ステップ段数がＳＴ＝５/２１となるエネルギー量によりパターン露光した。次いで、ポリエチレンテレフタレートフィルムを剥離し、３０℃で１重量％炭酸ナトリウム水溶液をスプレーし（スプレー(現像)時間：最少現像時間の２倍）、未露光部分を除去した。その後、光学顕微鏡を用いて観察し、密着性の評価を行った。密着性の値は、現像処理によって剥離せずに残ったライン幅（μｍ）のうち最も小さい値で表され、この数値が小さいほど、密着性が高いことを示す。
【００８４】
＜解像性の評価＞
上記評価用積層体上にネガとしてライン幅／スペース幅が１／１〜３０／３０（単位：μｍ）の配線パターンを有するガラス製フォトツールを密着させ、現像後の残存ステップ段数がＳＴ＝５/２１となるエネルギー量によりパターン露光した。次いで、ポリエチレンテレフタレートフィルムを剥離し、３０℃で１重量％炭酸ナトリウム水溶液をスプレーし（スプレー(現像)時間：最少現像時間の２倍）、未露光部分を除去した。その後、光学顕微鏡を用いて観察し、解像性の評価を行った。解像性の値は、現像処理によって未露光部を完全に除去できたスペース幅（μｍ）のうち最も小さい値で表され、この数値が小さい程、解像性が高いことを示す。
【００８５】
＜めっき耐性の評価＞
感光性樹脂組成物層をフレキシブルプリント配線板用銅張積層板（ニッカン工業（株）製、商品名「Ｆ３０ＶＣ１」）にラミネートし作成した評価用積層体上にネガとして１／１〜３０／３０（単位：μｍ）の配線パターンを有するガラス製フォトツールを密着させ、現像後の残存ステップ段数がＳＴ＝５/２１となるエネルギー量によりパターン露光した。次いで、ポリエチレンテレフタレートフィルムを剥離し、３０℃で１重量％炭酸ナトリウム水溶液をスプレーし（スプレー(現像)時間：最少現像時間の２倍）、未露光部分を除去し、評価用基板を得た。上記評価用基板に酸脱脂、水洗、硫酸ディップを順に実施し、硫酸銅めっき液を用いて１Ａ／ｄｍ２の条件でめっき厚みが１２μｍになるまで銅めっき処理を行った。水洗、乾燥後、レジストを剥離し、上方から光学顕微鏡を用いて、めっきもぐり幅を測定した。めっき耐性の値は、めっきもぐり幅で評価され、数値が小さいほど銅めっき耐性が良好であることを示す。
【００８６】
＜屈曲性＞
感光性樹脂組成物層をフレキシブルプリント配線板用銅張積層板（ニッカン工業（株）製、商品名「Ｆ３０ＶＣ１」）にラミネートし作成した評価用積層体を３０ｍｍ×１５０ｍｍ四方の大きさに切断し、現像後の残存ステップ段数がＳＴ＝５/２１となるエネルギー量により全面露光した。次いで、ポリエチレンテレフタレートフィルムを剥離し、３０℃で１重量％炭酸ナトリウム水溶液をスプレーした（スプレー(現像)時間：最少現像時間の２倍）。得られたサンプルをガードナー式マンドレル屈曲試験機でレジストに亀裂が発生しない最大直径を測定した。直径が小さいほど、屈曲性が良好であることを示す。
【００８７】
【表３】
0005935462.tif 000006
【００８８】
表３から明らかなように、本発明の感光性樹脂組成物を用いた実施例１〜５は、屈曲性、めっき耐性に優れ、且つ充分な光感度、密着性及び解像性を示す。
【符号の説明】
【００８９】
１…感光性エレメント、１０…支持フィルム、２０…感光性樹脂組成物層。
【図１】
0005935462.tif 000007